ЗАЩИТНЫЕ НИТИ И ПОЛОСКИ

1. Защитная нить или полоска, содержащая:
a) первое затвердевшее покрытие, содержащее первое множество ориентированных несферических магнитных или намагничиваемых частиц пигмента,
b) второе затвердевшее покрытие, содержащее второе множество ориентированных несферических магнитных или намагничиваемых частиц пигмента,
c) голографический металлический слой и
d) первую прозрачную подложку и вторую прозрачную подложку,
при этом первое затвердевшее покрытие и второе затвердевшее покрытие содержат один или более зазоров в виде знаков или содержат знаки,
при этом первое затвердевшее покрытие, второе затвердевшее покрытие и голографический металлический слой являются по меньшей мере частично совместно видимыми с одной стороны защитной нити или полоски, и
причем первое множество несферических магнитных или намагничиваемых частиц пигмента ориентировано таким образом, чтобы соответствовать выпуклой кривой, если смотреть с одной стороны защитной нити или полоски, на которой первое затвердевшее покрытие, второе затвердевшее покрытие и голографический металлический слой являются по меньшей мере частично совместно видимыми, и причем второе множество несферических магнитных или намагничиваемых частиц пигмента ориентировано таким образом, чтобы проходить по вогнутой кривой, если смотреть с одной стороны защитной нити или полоски, на которой первое затвердевшее покрытие, второе затвердевшее покрытие и голографический металлический слой являются по меньшей мере частично совместно видимыми, с целью образования эффекта множественной перекатывающейся полосы.
2. Защитная нить или полоска по п. 1, отличающаяся тем, что первая прозрачная подложка и вторая прозрачная подложка независимо выполнены из одной или более пластмасс или полимеров, предпочтительно выбранных из группы, включающей полиолефины, полиамиды, сложные полиэфиры, поливинилхлориды и их смеси.
3. Защитная нить или полоска по п. 1, отличающаяся тем, что первое затвердевшее покрытие и/или второе затвердевшее покрытие представляют собой оптически изменяющиеся покрытия, причем по меньшей мере часть первого множества несферических магнитных или намагничиваемых частиц пигмента и/или по меньшей мере часть второго множества несферических магнитных или намагничиваемых частиц пигмента состоит из несферических оптически изменяющихся магнитных или намагничиваемых частиц пигмента, выбранных из группы, включающей магнитные тонкопленочные интерферированные пигменты, магнитные холестерические жидкокристаллические пигменты, пигменты с интерферированным покрытием, содержащие один или более магнитных материалов, и их смеси.
4. Защитная нить или полоска по п. 3, отличающаяся тем, что дополнительно содержит слой постоянного цвета, имеющий цвет, соответствующий восприятию цвета первого затвердевшего покрытия и/или второго затвердевшего покрытия под одним углом обзора, причем указанный слой постоянного цвета либо содержит один или более зазоров в виде знаков, либо содержит знаки, причем первое затвердевшее покрытие, второе затвердевшее покрытие, голографический металлический слой и слой постоянного цвета являются по меньшей мере частично совместно видимыми с одной стороны защитной нити или полоски.
5. Защитная нить или полоска по любому из предыдущих пунктов, отличающаяся тем, что дополнительно содержит один или более дополнительных слоев, выбранных из группы, включающей адгезивные слои, лаки, машиночитаемые слои, скрывающие слои и их сочетания.
6. Защитная нить или полоска по любому из пп. 1–4, отличающаяся тем, что содержит первую структуру и вторую структуру, наслоенные друг на друга, причем первая структура содержит первую прозрачную подложку, голографический металлический слой и первое затвердевшее покрытие, содержащее несферические магнитные или намагничиваемые частицы пигмента, ориентированные таким образом, чтобы соответствовать выпуклой кривой, если смотреть со стороны, на которой расположено первое затвердевшее покрытие, а вторая структура содержит вторую прозрачную подложку и второе затвердевшее покрытие, содержащее несферические магнитные или намагничиваемые частицы пигмента, ориентированные таким образом, чтобы соответствовать выпуклой кривой, если смотреть со стороны, на которой расположено второе затвердевшее покрытие, причем первое затвердевшее покрытие и второе затвердевшее покрытие расположены между двумя прозрачными подложками для образования слоистой структуры, при этом голографический металлический слой или расположен между двумя прозрачными подложками, или обращен к окружающей среде.
7. Способ изготовления защитной нити или полоски, причем указанный способ включает этап наслоения на a) первую структуру, содержащую первую прозрачную подложку, голографический металлический слой и первое затвердевшее покрытие, содержащее несферические магнитные или намагничиваемые частицы пигмента, ориентированные таким образом, чтобы соответствовать выпуклой кривой, если смотреть со стороны, на которой расположено первое затвердевшее покрытие, b) вторую структуру, содержащую вторую прозрачную подложку и второе затвердевшее покрытие, содержащее несферические магнитные или намагничиваемые частицы пигмента, ориентированные таким образом, чтобы соответствовать выпуклой кривой, если смотреть со стороны, на которой расположено второе затвердевшее покрытие,
при этом первое затвердевшее покрытие и второе затвердевшее покрытие расположены между двумя прозрачными подложками для образования слоистой структуры, и причем голографический металлический слой или расположен между двумя прозрачными подложками, или обращен к окружающей среде,
при этом первое затвердевшее покрытие, второе затвердевшее покрытие и голографический металлический слой являются по меньшей мере частично совместно видимыми с одной стороны защитной нити или полоски, и
при этом слоистая структура содержит одно из первого затвердевшего покрытия и второго затвердевшего покрытия, содержащее несферические магнитные или намагничиваемые частицы пигмента, имеющие ориентацию, которая соответствует выпуклой кривой, и другое из первого затвердевшего покрытия или второго затвердевшего покрытия, содержащее несферические магнитные или намагничиваемые частицы пигмента, имеющие ориентацию, которая соответствует вогнутой кривой, если смотреть с одной стороны защитной нити или полоски, на которой первое затвердевшее покрытие, второе затвердевшее покрытие и голографический металлический слой являются по меньшей мере частично совместно видимыми, с целью образования эффекта множественной перекатывающейся полосы.
8. Способ по п. 7, отличающийся тем, что первую структуру получают посредством способа, включающего этапы i) нанесения первой композиции для покрытия, описанной в настоящем документе, посредством способа печати, выбранного из группы, включающей ротационную глубокую печать, трафаретную печать и флексографическую печать, на первую прозрачную подложку и голографический металлический слой, ii) ориентирования несферических магнитных или намагничиваемых частиц пигмента путем подвергания первой композиции для покрытия в первом состоянии воздействию магнитного поля устройства, генерирующего магнитное поле, таким образом, что несферические магнитные или намагничиваемые частицы пигмента соответствуют выпуклой кривой, если смотреть со стороны, на которой расположено первое затвердевшее покрытие, и iii) затвердевания первой композиции для покрытия до второго состояния для закрепления несферических магнитных или намагничиваемых частиц пигмента в принятых ими положениях и ориентациях с получением первого затвердевшего покрытия, и
причем вторую структуру получают посредством способа, включающего этапы i) нанесения второй композиции для покрытия, описанной в настоящем документе, посредством способа печати, выбранного из группы, включающей ротационную глубокую печать, трафаретную печать и флексографическую печать, на вторую прозрачную подложку, ii) ориентирования несферических магнитных или намагничиваемых частиц пигмента путем подвергания второй композиции для покрытия в первом состоянии воздействию магнитного поля устройства, генерирующего магнитное поле, таким образом, что несферические магнитные или намагничиваемые частицы пигмента соответствуют выпуклой кривой, если смотреть со стороны, на которой расположено второе затвердевшее покрытие, и iii) затвердевания второй композиции для покрытия до второго состояния для закрепления несферических магнитных или намагничиваемых частиц пигмента в принятых ими положениях и ориентациях с получением второго затвердевшего покрытия.
9. Способ по п. 8, отличающийся тем, что этапы нанесения i) для получения первой структуры и второй структуры независимо осуществляют частично одновременно или одновременно с этапами ориентирования ii).
10. Способ по п. 8 или 9, отличающийся тем, что этапы обеспечения затвердевания iii) для получения первой структуры и второй структуры независимо осуществляют частично одновременно с этапами ориентирования ii).
11. Способ по любому из пп. 7–9, отличающийся тем, что он представляет собой способ изготовления защитной нити или полоски по любому из пп. 1–6.
12. Применение защитной нити или полоски по любому из пп. 1–6 для защиты защищаемого документа от подделки, фальсификации или незаконного воспроизведения.
13. Защищаемый документ, содержащий защитную нить или полоску по любому из пп. 1–6.
14. Способ получения защищаемого документа по п. 13, причем указанный способ включает этапы:
a) получения защитной нити или полоски по любому из пп. 1–6, предпочтительно с помощью способа по любому из пп. 7–10, и
b) по меньшей мере частичного введения в указанный защищаемый документ защитной нити или полоски, полученной на этапе a), или закрепления защитной нити или полоски, полученной на этапе a), на поверхности защищаемого документа.